(57)【特許請求の範囲】
【請求項１】
排ガス流路の上流側に設けられ、貴金属を無機酸化物に担持させて形成された貴金属触媒層を有する３次元構造体（ａ）と、
前記３次元構造体（ａ）の下流側に設けられた遷移金属触媒層を有し排ガス中に含まれるパティキュレート中のカーボン成分を捕集する３次元構造体（ｂ）とを備え、前記上流側に配置される３次元構造体（ａ）がフロースルータイプのハニカム状のフィルタであり、かつ前記下流側に配置される３次元構造体（ｂ）がウォールスルータイプのハニカム状のフィルタであり、前記貴金属触媒層が、Ｐｔ、Ｐｄ、Ｒｈ、Ｒｕから選ばれる１種以上の貴金属を含み、前記遷移金属触媒層が、遷移金属の酸化物と１種以上のアルカリ金属硫酸塩とを有し、前記遷移金属の酸化物が、Ｃｕ、Ｖから選ばれる１種以上の酸化物を含むことを特徴とする排ガス浄化材。
【請求項２】
前記遷移金属触媒層が、無機酸化物に担持させた遷移金属の酸化物と１種以上のアルカリ金属硫酸塩とを有していることを特徴とする請求項１に記載の排ガス浄化材。
【請求項３】
前記貴金属触媒層の無機酸化物が、Ｔａ2Ｏ5、Ｎｂ2Ｏ5、ＷＯ3、ＳｎＯ2、ＳｉＯ2、ＴｉＯ2、Ａｌ2Ｏ3、ＺｒＯ2の内の１種以上を含有することを特徴とする請求項１または２に記載の排ガス浄化材。
【請求項４】
前記遷移金属の酸化物が、ＣｕとＶの複合酸化物を含むことを特徴とする請求項１乃至３のいずれかに記載の排ガス浄化材。
【請求項５】
前記遷移金属の酸化物が、Ｃｕ5Ｖ2Ｏ10、ＣｕＶ2Ｏ6、Ｃｕ3Ｖ2Ｏ8の内の１種以上を含有することを特徴とする請求項１乃至４の内のいずれか１項に記載の排ガス浄化材。
【請求項６】
前記遷移金属触媒層が、硫酸セシウムを含むことを特徴とする請求項１乃至５の内のいずれか１項に記載の排ガス浄化材。
【請求項７】
前記遷移金属触媒層のアルカリ金属硫酸塩が、硫酸セシウムと硫酸カリウムの混合物であることを特徴とする請求項１乃至６の内のいずれか１項に記載の排ガス浄化材。
【発明の詳細な説明】
【０００１】
【発明の属する技術分野】
本発明は、ディーゼルエンジンから排出される排ガス中に含まれるパティキュレート（固体状炭素微粒子、液体あるいは固体状の高分子量炭化水素微粒子）を燃焼して排ガスを浄化する排ガス浄化材に関するものである。
【０００２】
【従来の技術】
ディーゼルエンジンからの排ガスに含まれるパティキュレートは、その粒子径がほぼ１μｍ以下で大気中に浮遊しやすく、呼吸時に人体に取り込まれやすい。また、このパティキュレートは発ガン性物質も含んでいることから、ディーゼルエンジンからのパティキュレートの排出に関する規制が強化されつつある。
【０００３】
排ガスからのパティキュレートを除去する方法の一つとして、耐熱性の３次元構造体からなる排ガス浄化材でパティキュレートを捕集した後、バーナーやヒーター等の加熱手段で排ガス浄化材を加熱して、パティキュレートを燃焼し、炭酸ガスに変えて放出する方法がある。また、前述の排ガス浄化材に金属酸化物等からなる排ガス浄化用触媒を担持させた排ガス浄化材は、捕集したパティキュレートを排ガス浄化用触媒の触媒作用によって、より低温で燃焼させることができる。
【０００４】
このような排ガス浄化用触媒を担持した排ガス浄化材を用いて、パティキュレートを排ガス温度で燃焼することができれば、加熱手段を排ガス浄化装置内に配設する必要がなくなるので、排ガス浄化装置の構成を簡単にすることができる。
【０００５】
しかしながら、現状では排ガス浄化用触媒を担持した排ガス浄化材であっても、排ガス温度でパティキュレートを十分に燃焼させることは困難であり、加熱手段との併用が不可欠となっている。したがって、より低温でパティキュレートを燃焼できる高い触媒活性を有する排ガス浄化用触媒を担持した排ガス浄化材の開発が望まれている。
【０００６】
従来の排ガス浄化用触媒としては、これまでにＣｕやＶ等の金属酸化物を用いたものが比較的高い活性を有することが知られている。例えば、特開昭５８−１４３８４０号公報（以下、イ号公報と略称する）には、ＣｕとＶを含む複合金属酸化物からなる排ガス浄化用触媒が開示されている。また、特開昭５８−１７４２３６号公報（以下、ロ号公報と略称する）には、Ｃｕ、Ｖ、Ｍｏ等の金属酸化物にアルカリ金属を添加した排ガス浄化用触媒が開示されている。また、特公平４−４２０６３公報（以下、ハ号公報と略称する）には、Ｃｕ、Ｍｎ、Ｍｏ等の金属酸化物にアルカリ金属の酸化物と貴金属を添加した排ガス浄化用触媒が開示されている。
【０００７】
【発明が解決しようとする課題】
しかしながら、上記従来の排ガス浄化用触媒及び排ガス浄化材は以下のような課題を有していた。
【０００８】
１）イ号公報およびロ号公報に記載の排ガス浄化用触媒及びこれを担持した排ガス浄化材は、排ガス浄化用触媒の触媒活性が、低温でパティキュレートを十分に燃焼できるほど高くないため、排ガス浄化材に捕集されたパティキュレーを排ガス温度で燃焼させることができない。
【０００９】
２）ハ号公報に記載の排ガス浄化用触媒は、貴金属塩（塩化白金、等）と遷移金属塩（硝酸銅等）を同時に無機質基盤（チタニアシリカ等）に担持させた構成を有している。この場合、遷移金属塩と貴金属塩の両者は機能が異なる触媒であるため、混在させることにより個々の触媒機能が十分に発揮されないという問題があった。
【００１０】
本発明は上記従来の課題を解決するものであり、パティキュレート燃焼に際して高い触媒活性を有し、排ガス浄化率の高い排ガス浄化材を提供することを目的とする。
【００１１】
【課題を解決するための手段】
上記従来の課題を解決するために、本発明の排ガス浄化材は、貴金属を無機酸化物に担持させて形成された貴金属触媒層を有し、排ガス流路の上流側に設けられた３次元構造体と、前記第１の３次元構造体の下流側に設けられた遷移金属触媒層を有する第２の３次元構造体とを備えた構成を有している。
【００１２】
この構成により、パティキュレート燃焼に際して高い触媒活性を有し、排ガス浄化率の高い排ガス浄化材を提供することができる。
【００１３】
【発明の実施の形態】
請求項１に記載の排ガス浄化材は、貴金属を無機酸化物に担持させて形成された貴金属触媒層を有し、排ガス流路の上流側に設けられた３次元構造体（ａ）と、前記３次元構造体（ａ）の下流側に設けられた遷移金属触媒層を有する３次元構造体（ｂ）とを備え、前記上流側に配置される３次元構造体（ａ）がフロースルータイプのハニカム状のフィルタであり、かつ前記下流側に配置される３次元構造体（ｂ）がウォールスルータイプのハニカム状のフィルタであり、前記貴金属触媒層が、Ｐｔ、Ｐｄ、Ｒｈ、Ｒｕから選ばれる１種以上の貴金属を含み、前記遷移金属触媒層が、遷移金属の酸化物と１種以上のアルカリ金属硫酸塩とを有し、前記遷移金属の酸化物が、Ｃｕ、Ｖから選ばれる１種以上の酸化物を含む構成を有している。
【００１４】
これによって、以下の作用を有する。
【００１５】
（１）それぞれ触媒特性の異なる貴金属触媒層と、遷移金属触媒層とを分離して別々の構造体上に形成させることで、触媒同士の反応を抑制して、それぞれの触媒特性を十分に発揮させることができる。
【００１６】
（２）貴金属を含む貴金属触媒層と、遷移金属触媒層とを分離して別々の構造体上に置くことで貴金属の必要量を少なくして低いコストで排ガス浄化材を製造することができる。
【００１７】
（３）各触媒層を分離して設けているために、遷移金属と貴金属との反応などによる触媒組成の変化を抑制して、触媒活性の劣化を防いで耐用性を高めることができる。
【００１８】
（４）上流側の貴金属触媒層によりパティキュレート中のカーボン成分以外の成分を浄化し、下流側に配置した遷移金属触媒層の遷移金属によりパティキュレート中のカーボン成分を浄化することができるため、それぞれ最適条件の異なる浄化反応を独立に制御して浄化処理を効率的に行わせることができる。
【００１９】
ここで、３次元構造体（ａ）としては、フロースルータイプのセラミックハニカム、フロースルータイプのメタルハニカム等のタイプのものが挙げられるが、そのなかではフロースルータイプのセラミックハニカムが好適に使用される。セラミックハニカムの材質としては、コージェライト、チタン酸アルミニウム、ムライト、α−アルミナ、ジルコニア、チタニア、炭化珪素等の耐熱性の高いセラミックスが挙げられる。
【００２０】
３次元構造体（ｂ）としては、ウォールスルータイプのセラミックハニカムが好適に使用される。セラミックハニカムの材質としては、コージェライト、チタン酸アルミニウム、ムライト、α−アルミナ、ジルコニア、チタニア、炭化珪素等が挙げられる。
【００２１】
貴金属触媒層に用いられる耐熱性の無機酸化物としては、γ−アルミナ等の活性アルミナ、α−アルミナ、チタニア、シリカ、ジルコニア、炭化珪素、もしくはこれらの複合酸化物である、シリカ−アルミナ、アルミナ−チタニア、アルミナ−ジルコニア、チタニア−ジルコニア等、またはこれらの混合物が挙げられるが、好ましくは活性アルミナ、チタニア、シリカ、ジルコニア、シリカ−アルミナまたはこれらの混合物がよい。
【００２２】
遷移金属層は遷移金属を含むものであり、遷移金属としては、Ｃｕ、Ｖが該当し、これらの酸化物や複合酸化物を単独で、若しくは、遷移金属を、γ−アルミナ等の活性アルミナ、α−アルミナ、チタニア、シリカ、ジルコニア、炭化珪素、もしくはこれらの複合酸化物に担持させ状態で用いることができる。また、これらに加えてアルカリ金属塩を添加することもできる。
【００２３】
（５）上流側の３次構造体（ａ）をフロースルータイプのフィルタあるいは発泡体にすることで、パティキュレート中のカーボン成分を上流側のフィルタに捕集させることなく下流側のフィルタに送ることができる。
【００２４】
（６）カーボン成分が上流側のフィルタに捕捉されることなく下流側へ送られるので、上流側の貴金属触媒では、パティキュレート中のカーボン成分以外の排ガス成分を浄化することができる。
【００２５】
（７）カーボン成分のみを下流側へ送ることで下流側の遷移金属の酸化物＋アルカリ金属の硫酸塩触媒によるパティキュレート中のカーボン成分を効率よく燃焼させるための触媒としての機能を十分に発揮させることができる。
【００２６】
（８）貴金属が、Ｐｔ、Ｐｄ、Ｒｈ、Ｒｕから選ばれる１種以上の貴金属を含むので、貴金属触媒によるパティキュレート中カーボン成分以外の排ガスの浄化を効率的かつ安定的に発揮させることができる。
【００２７】
（９）貴金属が、Ｐｔを含む場合には、パティキュレート中のカーボン成分以外の排ガスの浄化を最も効率的かつ安定的に行うことができる。
【００２８】
（１０）遷移金属層に備えられたアルカリ金属硫酸塩が、遷移金属層の焼結温度を低下させるため、遷移金属層の焼結性が高められて遷移金属を３次元構造体上に安定に被覆させることができ、使用時における耐久性を高めることができる。
【００２９】
（１１）貴金属触媒と、遷移金属酸化物及びアルカリ金属硫酸塩からなる触媒とを分離して別々の３次元構造体上に担持させることで、触媒同士の反応を抑制して、それぞれの触媒特性を十分に発揮させることができる。
【００３０】
（１２）遷移金属の酸化物及びアルカリ金属の硫酸塩を含む触媒層と貴金属を含む触媒層を分離して設けているために、遷移金属の酸化物あるいはアルカリ金属の硫酸塩と貴金属との反応などによる触媒組成の変化を防いで、排ガス浄化材の耐用性を高めることができる。
【００３１】
（１３）下流側に配置した遷移金属の酸化物とアルカリ金属の硫酸塩を含む触媒により、遷移金属酸化物とアルカリ金属硫酸塩との触媒相乗効果を有効に発揮させパティキュレートの酸化反応をより迅速に行わせることができ、パティキュレート中のカーボン成分をさらに効率的に酸化させることができる。
【００３２】
アルカリ金属の硫酸塩としては硫酸リチウム、硫酸ナトリウム、硫酸カリウム、硫酸ルビジウム、硫酸セシウムおよびこれらの混合物等が挙げられる。
【００３３】
（１４）遷移金属の酸化物がＣｕ、Ｖから選ばれる１種以上の酸化物を含むので、エンジンの種類や、排ガス温度等の使用条件に応じてこれらの中から適宜、選択してパティキュレートの燃焼に高い触媒活性を有する排ガス浄化用触媒を提供することができる。
【００３４】
請求項２に記載の発明は、請求項１に記載の排ガス浄化材であって、前記遷移金属触媒層が、無機酸化物に担持させた遷移金属の酸化物と１種以上のアルカリ金属硫酸塩とを備えた構成を有している。
【００３５】
この構成によって、請求項１の作用に加え、（１）遷移金属酸化物とアルカリ金属硫酸塩を無機酸化物に担持する事で遷移金属酸化物とアルカリ金属硫酸塩の必要量を少なくして低いコストで製造することができるという作用を有する。
【００３６】
遷移金属触媒層に用いられる触媒の担持体となる無機酸化物としては、γ−アルミナ等の活性アルミナ、α−アルミナ、チタニア、シリカ、ジルコニア、炭化珪素、もしくはこれらの複合酸化物である、シリカ−アルミナ、アルミナ−チタニア、アルミナ−ジルコニア、チタニア−ジルコニア等、またはこれらの混合物が挙げられるが、好ましくは活性アルミナ、チタニア、シリカ、ジルコニア、シリカ−アルミナまたはこれらの混合物がよい。
【００３７】
請求項３に記載の排ガス浄化材は、請求項１または２において、前記貴金属触媒層の無機酸化物が、Ｔａ2Ｏ5、Ｎｂ2Ｏ5、ＷＯ3、ＳｎＯ2、ＳｉＯ2、ＴｉＯ2、Ａｌ2Ｏ3、ＺｒＯ2の内の１種以上を含有して構成されている。
【００３８】
この構成によって、請求項１または２の作用の他、以下の作用が得られる。
【００３９】
（１）貴金属を担持させる担体としてＴａ2Ｏ5、Ｎｂ2Ｏ5、ＷＯ3、ＳｎＯ2、ＳｉＯ2、ＴｉＯ2、Ａｌ2Ｏ3、ＺｒＯ2から選ばれる１種以上の無機酸化物を用いると貴金属触媒の表面積が大きくなり、パティキュレートとの接点が増加するので、貴金属触媒による排ガス中のパティキュレートの酸化性能を最も効率的かつ安定的に発揮させることができる。
【００４０】
請求項４に記載の発明は、請求項１乃至３のいずれか１項に記載の排ガス浄化材であって、前記遷移金属触媒層が、ＣｕとＶの複合酸化物を含んで構成されている。
【００４１】
この構成によって、請求項１乃至３のいずれか１項の作用の他、以下の作用が得られる。
【００４２】
（１）遷移金属層の酸化物がＣｕとＶの複合酸化物を含むので、パティキュレートの燃焼に際して高い触媒活性を有する排ガス浄化用触媒を提供できる。
【００４３】
請求項５に記載の排ガス浄化材は、請求項１乃至４のいずれか１項において、前記遷移金属触媒層が、Ｃｕ5Ｖ2Ｏ10、ＣｕＶ2Ｏ6、Ｃｕ3Ｖ2Ｏ8から選ばれる１種以上の複合酸化物を含んで構成されている。
【００４４】
これによって、請求項１乃至４のいずれか１項の作用の他、以下の作用が得られる。
【００４５】
（１）遷移金属層の複合酸化物がＣｕ5Ｖ2Ｏ10、ＣｕＶ2Ｏ6、Ｃｕ3Ｖ2Ｏ8から選ばれる１種以上の複合酸化物を含むので、パティキュレートの燃焼に際してさらに高い触媒活性を有する排ガス浄化用触媒を提供することができる。
【００４６】
請求項６に記載の発明は、請求項１乃至５のいずれか１項に記載の排ガス浄化材であって、前記遷移金属触媒層が、硫酸セシウムを含んで構成されている。
【００４７】
この構成によって、請求項１乃至５のいずれか１項の作用の他、以下の作用が得られる。
【００４８】
（１）アルカリ金属硫酸塩が硫酸セシウムを含むので、遷移金属触媒層を３次元構造体に形成させる場合の焼結温度を低下させ、パティキュレートの燃焼に際して高い触媒活性を有する排ガス浄化用触媒を安価に製造することができる。
【００４９】
請求項７に記載の発明は、請求項１乃至６のいずれか１項に記載の排ガス浄化材であって、前記遷移金属触媒層のアルカリ金属硫酸塩が、硫酸セシウムと硫酸カリウムの混合物であるように構成されている。
【００５０】
この構成によって、請求項１乃至６のいずれか１項の作用の他、以下の作用が得られる。
【００５１】
（１）アルカリ金属硫酸塩が硫酸セシウムと硫酸カリウムの混合物を含むので、パティキュレートの燃焼に際してさらに高い触媒活性を有する排ガス浄化用触媒を提供することができる。
【００５２】
（実施の形態１）図１は実施の形態１の排ガス浄化材の構成図である。
【００５３】
図１において、１は排ガス浄化材、２は貴金属触媒層を有する３次元構造体、３は遷移金属触媒層を有する３次元構造体であって２は３の上流側に設けられる。
【００５４】
以上のように構成された排ガス浄化材の動作について以下に説明する。
【００５５】
排ガスは排ガス浄化材１の上流側（排ガス流入側）に備えられた排ガス流路が多数形成されたフロースルータイプのフィルタからなる３次元構造体から入り、その表面に形成された貴金属を無機酸化物に担持させた貴金属触媒を含む貴金属触媒層によって、排ガス中の未燃焼物の燃焼が促進される。
【００５６】
次に、排ガスが下流側（排ガス流出側）に備えられた排ガス流路が多数形成されたウォールスルータイプのフィルタからなる３次元構造体に入り、その表面に形成された排ガス中の未燃焼物の燃焼を促進させる触媒としての遷移金属の酸化物とアルカリ金属の硫酸塩とを含む遷移金属触媒層を通って排出される。
【００５７】
実施の形態１の排ガス浄化材１は以上のように構成されているので以下の作用を有する。
【００５８】
（１）それぞれ触媒特性の異なる貴金属触媒層と、遷移金属触媒層とを分離して別々の構造体上に形成させることで、触媒同士の反応を抑制して、それぞれの触媒特性を十分に発揮させることができる。
【００５９】
（２）貴金属を含む貴金属触媒層を分離して別々の構造体上に置くことで貴金属の必要量を少なくして低いコストで排ガス浄化材を製造することができる。
【００６０】
（３）遷移金属層がアルカリ金属硫酸塩を有しているので、焼結温度を低下させて遷移金属を３次元構造体上に安定に被覆させることができ、使用時における耐久性を高めることができる。
【００６１】
（実施の形態２）本発明の実施の形態２における排ガス浄化材は、上流側（排ガス流入側）に排ガス流路が多数形成されたフロースルータイプのフィルタからなる３次元構造体と、その表面に形成される排ガス中の未燃焼物の燃焼を促進させる触媒としての貴金属を無機酸化物に担持させた貴金属触媒を含む貴金属触媒層とを有し、下流側（排ガス流出側）に排ガス流路が多数形成されたウォールスルータイプのフィルタからなる３次元構造体と、その表面に形成される排ガス中の未燃焼物の燃焼を促進させる触媒として無機酸化物に担持させた遷移金属の酸化物とアルカリ金属の硫酸塩とを含む遷移金属触媒層を有している。なお、実施の形態２の排ガス浄化材は実施の形態１の排ガス浄化材における遷移金属触媒層の構成を変えたものであり、全体構成は図１に示すものとほぼ同じである。
【００６２】
実施の形態２の排ガス浄化材は以上のように構成されているので以下の作用を有する。
【００６３】
（１）遷移金属の酸化物とアルカリ金属の硫酸塩とを無機酸化物に担持させているので、基板となる３次元構造体と遷移金属が接触するのを防止することができると共に、遷移金属を安定に保持させることができる。
【００６４】
（２）触媒特性の異なる貴金属触媒層と、遷移金属触媒層とを分離して別々の構造体上に形成させることで、触媒同士の反応を抑制して、それぞれの触媒特性を十分に発揮させることができる。
【００６５】
（３）貴金属を含む貴金属触媒層を分離して別々の構造体上に置くことで貴金属の必要量を少なくして低いコストで排ガス浄化材を製造することができる。
【００６６】
（参考の形態１）図２は実施の形態３の排ガス浄化材の構成図である。
【００６７】
図２において、４は貴金属触媒層とその下流側に設けられた遷移金属触媒層とを有する３次元構造体である。
【００６８】
本発明の実施の形態３における排ガス浄化材は、図２に示すように１つのウォールスルータイプのフィルタからなる３次元構造体と、その上流側（排ガス流入側）の表面に形成される排ガス中の未燃焼物の燃焼を促進させる触媒として貴金属を無機酸化物に担持させた貴金属触媒を含む被覆層とを有し、下流側（排ガス流出側）の表面に形成される排ガス中の未燃焼物の燃焼を促進させる触媒として遷移金属の酸化物とアルカリ金属の硫酸塩とを含む被覆層を有した排ガス浄化材で構成されている。
【００６９】
参考の形態１の排ガス浄化材は以上のように構成されているので、必要なフィルタを一つに集合させることでフィルタ保持材を少なくして、低コストでその製造を行うことができると共に、触媒特性の異なる貴金属触媒層と、遷移金属触媒層とを分離して別々の構造体上に形成させることで、触媒同士の反応を抑制して、それぞれの触媒特性を有効に発揮させることができる。
【００７０】
（参考の形態２）本発明の参考の形態２における排ガス浄化材は、ウォールスルータイプのフィルタからなる３次元構造体と、その上流側の表面に形成される排ガス中の未燃焼物の燃焼を促進させる触媒として貴金属を無機酸化物に担持させた貴金属触媒を含む貴金属触媒層とを有し、下流側の表面に形成される排ガス中の未燃焼物の燃焼を促進させる触媒として無機酸化物に担持させた遷移金属の酸化物とアルカリ金属の硫酸塩を含む遷移金属触媒層を有した排ガス浄化材で構成されている。なお、参考の形態２の排ガス浄化材は参考の形態１の排ガス浄化材における遷移金属触媒層の構成を変えたものであり、全体構成は図２に示すものとほぼ同様である。
【００７１】
参考の形態２の排ガス浄化材は以上のように構成されているので、遷移金属の酸化物とアルカリ金属の硫酸塩とを無機酸化物に担持させ、基板となる３次元構造体と遷移金属が接触するのを防止することができると共に、触媒特性の異なる貴金属触媒層と遷移金属触媒層とを分離して別々の構造体上に形成させることで、貴金属と遷移金属の同士の反応も抑制して、それぞれの触媒特性を十分に発揮させることができる。
【００７２】
【実施例】
以下、前記実施の形態をさらに具体化した実施例について説明する。
【００７３】
（実施例１）γ−アルミナ粉末（住友化学工業製）６０００ｇと白金の塩としてテトラミンジクロロ白金（添川理化学製）２１７ｇを精製水３００００ｇに加えて十分攪拌した後、コールドエバポレーターにて減圧乾燥し、得られた粉末を電気炉にて６００℃、５ｈｒ焼成を行い、γ−アルミナに担持された白金触媒を得た。白金は金属としてアルミナに対して２重量パーセント担持されている。この得られた触媒と、分散剤としてＰＯＩＺ−５３２Ａ（花王製）と、をそれぞれ１４２８ｇ、１６８０ｇを精製水６０００ｇに加えて、十分に攪拌して、実施例１のγ−アルミナに担持させた白金触媒のスラリーを得た。
【００７４】
（実施例２）遷移金属の酸化物の塩として硫酸銅五水和物１５０．７１ｇと酸化硫酸バナジウム３９．３４ｇと、アルカリ金属の硫酸塩としての硫酸セシウム１０９．２１ｇとをそれぞれ精製水２０００ｇに溶かし十分攪拌して、実施例２の触媒溶液を得た。
【００７５】
（実施例３）チタニア粉末（石原産業製）４２０ｇと遷移金属の酸化物の塩として硫酸銅五水和物１５０．７１ｇと酸化硫酸バナジウム３９．３４ｇをそれぞれ１３００ｇの精製水に溶かし十分攪拌した後、コールドエバポレーターにて減圧乾燥し、得られた粉末を電気炉にて９００℃、５ｈｒ焼成を行い、チタニアに担持された銅−バナジウム複合金属酸化物触媒を得た。この得られた触媒１６．３３８ｇと、硫酸セシウム０．５ｇと、分散剤として主成分がポリカルボン酸型高分子界面活性剤であるＰＯＩＺ−５３２Ａ（花王製）１６．８ｇとを精製水６０ｇに加えて、十分攪拌して、実施例３のチタニア担持の銅−バナジウム金属酸化物＋硫酸セシウム触媒のスラリー触媒溶液を得た。
【００７６】
（実施例４）耐熱性の３次元構造体として、フロースルータイプのコージェライトフィルタ（ＮＧＫ製  ５．６６インチ、１００セル／インチ）を２セル×５セル×１５ｍｍに切り出しこれに実施例１で得られたスラリー溶液に含浸させ、余分な溶液をエアーガンにて取り除いた後、液体窒素を用いて付着した触媒溶液を凍結させた。次に、このフィルタを真空凍結乾燥装置（共和真空製）内に設置し、凍結した触媒溶液の水分を昇華させた後、フィルタを電気炉内にて６００℃で５時間熱処理することにより、均一にアルミナ担持の白金触媒を担持した。
【００７７】
以上の工程で排ガス浄化材を製造し、これを実施例４とした。
【００７８】
（実施例５）耐熱性の３次元構造体として、ウォールスルータイプのコージェライトフィルタ（ＮＧＫ製  ５．６６インチ、１００セル／インチ）を２セル×５セル×１５ｍｍに切り出しこれに実施例２で得られた触媒溶液に含浸させ、余分な溶液をエアーガンにて取り除いた後、液体窒素を用いて付着した触媒溶液を凍結させた。次に、このフィルタを真空凍結乾燥装置（共和真空製）内に設置し、凍結した触媒溶液の水分を昇華させた後、フィルタを電気炉内にて９００℃で５時間熱処理することにより、均一に銅とバナジウムの複合金属酸化物と硫酸セシウムを担持した。
【００７９】
以上の工程で排ガス浄化材を製造し、これを実施例５とした。
【００８０】
（実施例６）耐熱性の３次元構造体として、ウォールスルータイプのコージェライトフィルタ（ＮＧＫ製  ５．６６インチ、１００セル／インチ）を２セル×５セル×１５ｍｍに切り出しこれに実施例３で得られたスラリー溶液に含浸させ、余分な溶液をエアーガンにて取り除いた後、液体窒素を用いて付着した触媒溶液を凍結させた。次に、このフィルタを真空凍結乾燥装置（共和真空製）内に設置し、凍結した触媒溶液の水分を昇華させた後、フィルタを電気炉内にて６００℃で５時間熱処理することにより、均一にチタニア担持の銅とバナジウムの複合金属酸化物と、硫酸セシウムを担持した。
【００８１】
以上の工程で排ガス浄化材を製造し、これを実施例６とした。
【００８２】
（比較例１）耐熱性の３次元構造体として、フロースルータイプのコージェライトフィルタ（ＮＧＫ製  ５．６６インチ、１００セル／インチ）を２セル×５セル×１５ｍｍに切り出し電気炉内にて６００℃で５時間熱処理した。
【００８３】
以上の工程で排ガス浄化材を製造し、これを比較例１とした。
【００８４】
（比較例２）耐熱性の３次元構造体として、ウォールスルータイプのコージェライトフィルタ（ＮＧＫ製  ５．６６インチ、１００セル／インチ）を２セル×５セル×１５ｍｍに切り出しこれに実施例２で得られた触媒溶液に含浸させ、余分な溶液をエアーガンにて取り除いた後、液体窒素を用いて付着した触媒溶液を凍結させた。次に、このフィルタを真空凍結乾燥装置（共和真空製）内に設置し、凍結した触媒溶液の水分を昇華させた後、フィルタを電気炉内にて９００℃で５時間熱処理することにより、均一に銅とバナジウムの複合金属酸化物と硫酸セシウムを担持した。
【００８５】
さらに、実施例１で得られたスラリー溶液に含浸させ、余分な溶液をエアーガンにて取り除いた後、液体窒素を用いて付着した触媒溶液を凍結させた。次に、このフィルタを真空凍結乾燥装置（共和真空製）内に設置し、凍結した触媒溶液の水分を昇華させた後、フィルタを電気炉内にて６００℃で５時間熱処理することにより、均一にアルミナ担持の白金触媒を担持した。以上の工程で排ガス浄化材を製造し、これを比較例２とした。
【００８６】
（実施例７〜１０）実施例４と同じ方法で、ただし貴金属として白金の代わりに（表２）に示した貴金属を担持して排ガス浄化材を製造し、これを実施例７〜１０とした。
【００８７】
（比較例３）実施例４と同じ方法で、ただし貴金属として白金の代わりに（表２）に示した貴金属を担持して排ガス浄化材を製造し、これを比較例３とした。
【００８８】
（実施例１１〜１７）実施例４と同じ方法で、ただし白金を担持させるアルミナの代わりに（表３）に示した無機酸化物に担持して排ガス浄化材を製造し、これを実施例１２〜１７とした。
【００８９】
（比較例４）実施例４と同じ方法で、ただし実施例１で得られた白金を担持させたアルミナスラリーの代わりに白金溶液を含浸させ、余分な溶液をエアーガンにて取り除いた後、液体窒素を用いて付着した触媒溶液を凍結させた。次に、このフィルタを真空凍結乾燥装置（共和真空製）内に設置し、凍結した触媒溶液の水分を昇華させた後、フィルタを電気炉内にて６００℃で５時間熱処理することにより、均一に白金触媒を担持した。これを第４比較例とした。
【００９０】
（実施例１８、参考例１９〜２０、実施例２１、参考例２２〜２３）実施例５と同じ方法で、ただし銅とバナジウムの複合金属酸化物の代わりに（表４）に示した金属酸化物を担持して排ガス浄化材を製造し、これを実施例１８、参考例１９〜２０、実施例２１、参考例２２〜２３とした。
【００９１】
（比較例５）実施例５と同じ方法で、ただし銅とバナジウムの複合金属酸化物の代わりに（表４）に示した金属酸化物を担持して排ガス浄化材を製造し、これを比較例５とした。
【００９２】
（実施例２４〜２５）実施例５と同じ方法で、ただし銅とバナジウムの複合金属酸化物の代わりに（表５）に示した金属酸化物を担持して排ガス浄化材を製造し、これを実施例２４、２５とした。
【００９３】
（実施例２６、参考例２７〜２８、実施例２９、参考例３０〜３１）実施例６と同じ方法で、ただし銅とバナジウムの複合金属酸化物の代わりに（表６）に示した金属酸化物を担持して排ガス浄化材を製造し、これを実施例２６、参考例２７〜２８、実施例２９、参考例３０〜３１とした。
【００９４】
（比較例６）実施例６と同じ方法で、ただし銅とバナジウムの複合金属酸化物の代わりに（表６）に示した金属酸化物を担持して排ガス浄化材を製造し、これを比較例６とした。
【００９５】
（実施例３２〜３３）実施例６と同じ方法で、ただし銅とバナジウムの複合金属酸化物の代わりに（表７）に示した金属酸化物を担持して排ガス浄化材を製造し、これを実施例３２、３３とした。
【００９６】
（実施例３４〜３８）実施例５と同じ方法で、ただしアルカリ金属の硫酸塩として硫酸セシウムの代わりに（表８）に示したアルカリ金属の硫酸塩を担持して排ガス浄化材を製造し、これを実施例３４〜３８とした。
【００９７】
（比較例７）実施例５と同じ方法で、ただしアルカリ金属の硫酸塩として硫酸セシウムの代わりに（表８）に示したアルカリ土類金属の硫酸塩を担持して排ガス浄化材を製造し、これを比較例７とした。
【００９８】
（実施例３９〜４３）実施例６と同じ方法で、ただしアルカリ金属の硫酸塩として硫酸セシウムの代わりに（表９）に示したアルカリ金属の硫酸塩を担持して排ガス浄化材を製造し、これを実施例３９〜４３とした。
【００９９】
（比較例８）実施例６と同じ方法で、ただしアルカリ金属の硫酸塩として硫酸セシウムの代わりに（表９）に示したアルカリ土類金属の硫酸塩を担持して排ガス浄化材を製造し、これを比較例８とした。
【０１００】
（実施例４４）耐熱性の３次元構造体として、フロースルータイプのコージェライトフィルタ（ＮＧＫ製  ５．６６インチ、１００セル／インチ）に実施例１で得られたスラリー溶液に含浸させ、余分な溶液をエアーガンにて取り除いた後、液体窒素を用いて付着した触媒溶液を凍結させた。次に、このフィルタを真空凍結乾燥装置（共和真空製）内に設置し、凍結した触媒溶液の水分を昇華させた後、フィルタを電気炉内にて６００℃で５時間熱処理することにより、均一にアルミナ担持の白金触媒を担持した。
【０１０１】
以上の工程で排ガス浄化材を製造し、これを実施例４４とした。
【０１０２】
（実施例４５）耐熱性の３次元構造体として、ウォールスルータイプのコージェライトフィルタ（ＮＧＫ製  ５．６６インチ、１００セル／インチ）に実施例２で得られた触媒溶液に含浸させ、余分な溶液をエアーガンにて取り除いた後、液体窒素を用いて付着した触媒溶液を凍結させた。次に、このフィルタを真空凍結乾燥装置（共和真空製）内に設置し、凍結した触媒溶液の水分を昇華させた後、フィルタを電気炉内にて９００℃で５時間熱処理することにより、均一に銅とバナジウムの複合金属酸化物と硫酸セシウムを担持した。
【０１０３】
以上の工程で排ガス浄化材を製造し、これを実施例４５とした。
【０１０４】
（参考例４６）耐熱性の３次元構造体として、ウォールスルータイプのコージェライトフィルタ（ＮＧＫ製  ５．６６インチ、１００セル／インチ）の上流側の半分に実施例１で得られたスラリー溶液に含浸させ、余分な溶液をエアーガンにて取り除いた後、液体窒素を用いて付着した触媒溶液を凍結させた。次に、このフィルタを真空凍結乾燥装置（共和真空製）内に設置し、凍結した触媒溶液の水分を昇華させた後、フィルタを電気炉内にて６００℃で５時間熱処理することにより、均一にアルミナ担持の白金触媒を担持した。つぎに、この耐熱性の３次元構造体の下流側の半分に実施例３で得られたスラリー溶液に含浸させ、余分な溶液をエアーガンにて取り除いた後、液体窒素を用いて付着した触媒溶液を凍結させた。次に、このフィルタを真空凍結乾燥装置（共和真空製）内に設置し、凍結した触媒溶液の水分を昇華させた後、フィルタを電気炉内にて６００℃で５時間熱処理することにより、均一にチタニア担持の銅とバナジウムの複合金属酸化物と、硫酸セシウムを担持した。
【０１０５】
以上の工程で排ガス浄化材を製造し、これを参考例４６とした。
【０１０６】
（比較例９）実施例４４と同じ方法で、耐熱性の３次元構造体として、フロースルータイプのコージェライトフィルタの代わりにウォールスルータイプのコージェライトフィルタを用いて排ガス浄化材を製造し、これを比較例９とした。
【０１０７】
（比較例１０）実施例４５と同じ方法で、耐熱性の３次元構造体として、ウォールスルータイプのコージェライトフィルタの代わりにフロースルータイプのコージェライトフィルタを用いて排ガス浄化材を製造し、これを比較例１０とした。
【０１０８】
（比較例１１）実施例４６と同じ方法で、耐熱性の３次元構造体として、ウォールスルータイプのコージェライトフィルタの代わりにフロースルータイプのコージェライトフィルタを用いて排ガス浄化材を製造し、これを比較例１１とした。
【０１０９】
（評価例１）第４実施例、第６実施例、第１比較例〜第２比較例において得られた排ガス浄化材について、以下のようなパティキュレートの燃焼実験を行った。
【０１１０】
前記各実施例および比較例で得られた排ガス浄化材の１つに模擬パティキュレート（ナカライ製のカーボンにエイコサンとドコサンをそれぞれ５重量％加えたもの）の粉末をフィルタ表面に担持させて、内径１２ｍｍの石英ガラス製反応管内に充填した。
【０１１１】
さらに、前記各実施例で得られた排ガス浄化材の１つを上記の浄化材の上流側に充填した。
【０１１２】
反応管内に５ｖｏｌ％の酸素と５０ｐｐｍのＳＯ2を含む窒素ガスからなる試験ガスを流量５００ｃｃ／分で通気しながら、反応管の外周部に配設した管状電気炉にて反応管内を定速で昇温し、この時のガス流出側の位置に配設された炭酸ガスセンサーにより試験ガス中の炭酸ガス濃度を検出し、１％のパティキュレートが燃焼した際の温度（以下、１％燃焼温度と略称する。）を決定した。充填させたパティキュレートのカーボン量（既知量）と発生したＣＯ＋ＣＯ2量（測定値）から燃焼率を計算した。上記燃焼試験における各排ガス浄化材の１％燃焼温度を（表１）に示した。
【０１１３】
【表１】
0004887550.tif 000002
【０１１４】
（表１）から明らかなように、同じ種類の触媒組成を用いた場合、第４実施例と第６実施例から得られる、白金を担持した排ガス浄化材を上流側、金属酸化物＋硫酸セシウムを担持した排ガス浄化材を下流側にしたほうが第１〜２比較例によって得られる、１つのフィルタに白金、金属酸化物および硫酸セシウムを担持した場合よりも低温でパティキュレートを燃焼できることがわかった。
【０１１５】
（評価例２）実施例４、実施例６〜１０、比較例３において得られた排ガス浄化材について、（評価例１）と同様なパティキュレートの燃焼実験を行った。上記燃焼試験における各排ガス浄化材の１％燃焼温度を（表２）に示した。
【０１１６】
【表２】
0004887550.tif 000003
【０１１７】
（表２）から明らかなように、同じ構造の排ガス浄化材を用いた場合、上流側に置く排ガス浄化材に担持させる貴金属としてＰｔ、Ｐｄ、Ｒｈ、Ｒｕから選ばれるものが活性がよく、少なくとも白金を含むことでより低温でパティキュレートを燃焼できることがわかった。
【０１１８】
（評価例３）実施例４、実施例６、実施例１１〜１７、比較例４において得られた排ガス浄化材について、（評価例１）と同様なパティキュレートの燃焼実験を行った。上記燃焼試験における各排ガス浄化材の１％燃焼温度を（表３）に示した。
【０１１９】
【表３】
0004887550.tif 000004
【０１２０】
（表３）から明らかなように、同じ構造の排ガス浄化材を用いた場合、上流側に置く排ガス浄化材に担持させるＰｔを無機酸化物に担持させた状態の排ガス浄化材のほうがより低温度でパティキュレートを燃焼できることがわかった。また、直接フィルタに白金を担持した場合は必要な白金量が多くなりコストアップにもなる。
【０１２１】
（評価例４）実施例４、５、実施例１８、参考例１９〜２０、実施例２１〜２２、参考例２３、比較例５において得られた排ガス浄化材について、（評価例１）と同様なパティキュレートの燃焼実験を行った。上記燃焼試験における各排ガス浄化材の１％燃焼温度を（表４）に示した。
【０１２２】
【表４】
0004887550.tif 000005
【０１２３】
（表４）から明らかなように、同じ構造の排ガス浄化材を用いた場合、下流側に置く排ガス浄化材に担持させる金属酸化物としてＣｕ、Ｍｎ、Ｃｏ、Ｖ、Ｍｏ、Ｗから選ばれるものが活性がよく、ＣｕとＶを含むものが特に活性がより低温でパティキュレートを燃焼できることがわかった。
【０１２４】
（評価例５）実施例４、５、実施例２４、２５において得られた排ガス浄化材について、（評価例１）と同様なパティキュレートの燃焼実験を行った。上記燃焼試験における各排ガス浄化材の１％燃焼温度を（表５）に示した。
【０１２５】
【表５】
0004887550.tif 000006
【０１２６】
（表５）から明らかなように、同じ構造の排ガス浄化材を用いた場合、下流側に置く排ガス浄化材に担持させる金属酸化物としてＣｕとＶの複合金属酸化物でＣｕ5Ｖ2Ｏ10、ＣｕＶ2Ｏ6、Ｃｕ3Ｖ2Ｏ8がより低温でパティキュレートを燃焼できることがわかった。
【０１２７】
（評価例６）実施例４、６、実施例２６、参考例２７〜２８、実施例２９、参考例３０〜３１、比較例６において得られた排ガス浄化材について、（評価例１）と同様なパティキュレートの燃焼実験を行った。上記燃焼試験における各排ガス浄化材の１％燃焼温度を（表６）に示した。
【０１２８】
【表６】
0004887550.tif 000007
【０１２９】
（表６）から明らかなように、同じ構造の排ガス浄化材を用いた場合、下流側に置く排ガス浄化材に担持させる金属酸化物としてＣｕ、Ｍｎ、Ｃｏ、Ｖ、Ｍｏ、Ｗから選ばれるものが活性がよく、ＣｕとＶを含むものが特に活性がより低温でパティキュレートを燃焼できることがわかった。
【０１３０】
（評価例７）実施例４、６、実施例３２、３３において得られた排ガス浄化材について、（評価例１）と同様なパティキュレートの燃焼実験を行った。上記燃焼試験における各排ガス浄化材の１％燃焼温度を（表７）に示した。
【０１３１】
【表７】
0004887550.tif 000008
【０１３２】
（表７）から明らかなように、同じ構造の排ガス浄化材を用いた場合、下流側に置く排ガス浄化材に担持させる金属酸化物としてＣｕとＶの複合金属酸化物でＣｕ5Ｖ2Ｏ10、ＣｕＶ2Ｏ6、Ｃｕ3Ｖ2Ｏ8がより低温でパティキュレートを燃焼できることがわかった。
【０１３３】
（評価例８）実施例４、５、実施例３４〜３８、比較例７において得られた排ガス浄化材について、（評価例１）と同様なパティキュレートの燃焼実験を行った。上記燃焼試験における各排ガス浄化材の１％燃焼温度を（表８）に示した。
【０１３４】
【表８】
0004887550.tif 000009
【０１３５】
（表８）から明らかなように、同じ構造の排ガス浄化材を用いた場合、下流側に置く排ガス浄化材に担持させる触媒としてはアルカリ金属の硫酸塩が良く、アルカリ金属の硫酸塩としては硫酸セシウムが最も活性が良く、とくに硫酸セシウムと硫酸カリウムの混合物が特に低温でパティキュレートを燃焼できることがわかった。
【０１３６】
（評価例９）実施例４、６実施例、実施例３９〜４３、比較例８において得られた排ガス浄化材について、（評価例１）と同様なパティキュレートの燃焼実験を行った。上記燃焼試験における各排ガス浄化材の１％燃焼温度を（表９）に示した。
【０１３７】
【表９】
0004887550.tif 000010
【０１３８】
（表９）から明らかなように、同じ構造の排ガス浄化材を用いた場合、下流側に置く排ガス浄化材に担持させる触媒としてはアルカリ金属の硫酸塩が良く、アルカリ金属の硫酸塩としては硫酸セシウムが最も活性が良く、特に硫酸セシウムと硫酸カリウムの混合物が低温でパティキュレートを燃焼できることがわかった。
【０１３９】
（評価例１０）実施例４４〜４５、比較例９、１０において得られた排ガス浄化材について、以下のような排ガス浄化実験を行った。
【０１４０】
実施例４４および比較例９で得られた貴金属を担持した排ガス浄化材を排気量３４３１ｃｃのディーゼルエンジンの排気系の上流側に設置し、ディーゼルエンジンを１５００ｒｐｍ、トルク２１ｋｇｍの条件で１時間作動させた。ディーゼルエンジンを作動させている間に、排ガス浄化体によって排ガス中のパティキュレートを捕集し、パティキュレートを燃焼させながら、排ガス流出側の下流に設置されたスモークメーターにより排ガス中に含まれるパティキュレートの量を測定し排ガスの捕集率を測定した。また、流入側の排ガス浄化体の上流側に設置された圧力センサにより排ガス管内の圧力を測定して、大気圧との差圧を求め、フィルタに捕集されたパティキュレート量を算出して排ガスの燃焼率を求めた。尚、上記排ガス浄化試験においては、電気ヒータ等の加熱手段による排ガス又は排ガス体の加熱は行わず、パティキュレートの燃焼酸化は、排ガス温度で行った。上記燃焼試験における各排ガス浄化材のパティキュレートの捕集率と燃焼率を（表１０）に示した。
【０１４１】
【表１０】
0004887550.tif 000011
【０１４２】
（表１０）から明らかなように同じ種類の触媒組成を用いた場合、実施例４４と実施例４５から得られる、排ガス浄化材を用いた場合、比較例９および比較例１０の排ガス浄化材を用いた場合に比べ排ガス中のパティキュレートの捕集率が高く、かつ、捕集されたパティキュレートの燃焼率も高いことがわかった。よって上流側の貴金属を担持させる耐熱性の３次元構造体としてはフロースルータイプのフィルタを、下流側の遷移金属酸化物＋アルカリ金属の硫酸塩を担持させる耐熱性の３次元構造体としてはウォールスルータイプのフィルタが好ましいことがわかった。
【０１４３】
（評価例１１）参考例４６、比較例１１において得られた排ガス浄化材について、（評価例１０）と同様な排ガス浄化実験を行った。上記燃焼試験における各排ガス浄化材のパティキュレートの捕集率と燃焼率を（表１１）に示した。
【０１４４】
【表１１】
0004887550.tif 000012
【０１４５】
（表１１）から明らかなように同じ種類の触媒組成を用いた場合、第４６実施例から得られる、排ガス浄化材を用いた場合第１１比較例の排ガス浄化材を用いた場合に比べ排ガス中のパティキュレートの捕集率が高く、かつ、捕集されたパティキュレートの燃焼率も高いことがわかった。よって上流側に貴金属を担持さ、下流側に遷移金属酸化物＋アルカリ金属の硫酸塩を担持させるための耐熱性の３次元構造体としてはウォールスルータイプのフィルタが好ましいことがわかった。
【０１４６】
【発明の効果】
請求項１に記載の排ガス浄化材によれば、これにより以下の効果を有する。
【０１４７】
（１）それぞれ触媒特性の異なる貴金属触媒層と、遷移金属触媒層とを分離して別々の構造体上に形成させることで、触媒同士の反応を抑制して、それぞれの触媒特性を十分に発揮させることができる。
【０１４８】
（２）貴金属を含む貴金属触媒層と、遷移金属触媒層とを分離して別々の構造体上に置くことで貴金属の必要量を少なくして低いコストで排ガス浄化材を製造することができる。
【０１４９】
（３）各触媒層を分離して設けているために、遷移金属と貴金属との反応などによる触媒組成の変化を抑制して、触媒活性の劣化を防いで耐用性を高めることができる。
【０１５０】
（４）上流側の貴金属触媒層によりパティキュレート中のカーボン成分以外の成分を浄化し、下流側に配置した遷移金属触媒層の遷移金属によりパティキュレート中のカーボン成分を浄化することができるため、それぞれ最適条件の異なる浄化反応を独立に制御して浄化処理を効率的に行わせることができる。
【０１５１】
（５）上流側の３次構造体（ａ）をフロースルータイプのフィルタあるいは発泡体にすることで、パティキュレート中のカーボン成分を上流側のフィルタに捕集させることなく下流側のフィルタに送ることができる。
【０１５２】
（６）カーボン成分が上流側のフィルタに捕捉されることなく下流側へ送られるので、上流側の貴金属触媒では、パティキュレート中のカーボン成分以外の排ガス成分を浄化することができる。
【０１５３】
（７）カーボン成分のみを下流側へ送ることで下流側の遷移金属の酸化物＋アルカリ金属の硫酸塩触媒によるパティキュレート中のカーボン成分を効率よく燃焼させるための触媒として機能を十分に発揮させることができる。
【０１５４】
（８）貴金属が、Ｐｔ、Ｐｄ、Ｒｈ、Ｒｕから選ばれる１種以上の貴金属を含むので、貴金属触媒によるパティキュレート中カーボン成分以外の排ガスの浄化を効率的かつ安定的に発揮させることができる。
【０１５５】
（９）貴金属が、Ｐｔを含ませるようにした場合には、パティキュレート中のカーボン成分以外の排ガスの浄化を最も効率的かつ安定的に行うことができる。
【０１５６】
（１０）アルカリ金属硫酸塩が硫酸セシウムを含むので、遷移金属触媒層を３次元構造体に形成させる場合の焼結温度を低下させ、パティキュレートの燃焼に際して高い触媒活性を有する排ガス浄化用触媒を安価に製造することができる。
【０１５７】
請求項２に記載の排ガス浄化材によれば、これによって、請求項１の効果に加えて以下の効果を有する。
【０１５８】
（１）遷移金属酸化物とアルカリ金属硫酸塩を無機酸化物に担持する事で遷移金属酸化物とアルカリ金属硫酸塩の必要量を少なくして低いコストで製造することができるという効果を有する。
【０１６２】
請求項３に記載の排ガス浄化材によれば、これによって、請求項１の効果の他、以下の効果が得られる。
【０１６３】
（１）貴金属を担持させる担体としてＴａ2Ｏ5、Ｎｂ2Ｏ5、ＷＯ3、ＳｎＯ2、ＳｉＯ2、ＴｉＯ2、Ａｌ2Ｏ3、ＺｒＯ2から選ばれる１種以上の無機酸化物を用いると貴金属触媒の表面積を大きくして、パティキュレートとの接点が増加するので、貴金属触媒による排ガス中のパティキュレートの酸化性能を最も効率的かつ安定的に発揮させることができる。
【０１６４】
請求項４に記載の排ガス浄化材によれば、これによって、請求項１乃至３のいずれか１項の効果の他、以下の効果が得られる。
【０１６５】
（１）遷移金属層の酸化物がＣｕとＶの複合酸化物を含むので、パティキュレートの燃焼に際して高い触媒活性を有する排ガス浄化用触媒を提供できる。
【０１６６】
請求項５に記載の排ガス浄化材によれば、これによって、請求項１乃至４のいずれか１項の効果の他、以下の効果が得られる。
【０１６７】
（１）遷移金属層の酸化物がＣｕ5Ｖ2Ｏ10、ＣｕＶ2Ｏ6、Ｃｕ3Ｖ2Ｏ8から選ばれる１種以上の複合酸化物を含むので、パティキュレートの燃焼に際してさらに高い触媒活性を有する排ガス浄化用触媒を提供することができる。
【０１６８】
請求項６に記載の排ガス浄化材によれば、これによって、請求項１乃至５のいずれか１項の効果の他、以下の効果が得られる。
【０１６９】
（１）遷移金属触媒層が硫酸セシウムを含むので、遷移金属触媒層を３次元構造体に形成させる場合の焼結温度を低下させ、パティキュレートの燃焼に際して高い触媒活性を有する排ガス浄化用触媒を安価に製造することができる。
【０１７０】
請求項７に記載の排ガス浄化材によれば、これによって、請求項１乃至６のいずれか１項の効果の他、以下の効果が得られる。
【０１７１】
（１）アルカリ金属硫酸塩が硫酸セシウムと硫酸カリウムの混合物を含むので、パティキュレートの燃焼に際してさらに高い触媒活性を有する排ガス浄化用触媒を提供することができる。
【図面の簡単な説明】
【図１】実施の形態１の排ガス浄化材の構成図
【図２】参考の形態１の排ガス浄化材の構成図
【符号の説明】
１  排ガス浄化材
２  貴金属触媒層を有する３次元構造体
３  遷移金属触媒層を有する３次元構造体
４  貴金属触媒層とその下流側に設けられた遷移金属触媒層とを有する３次元構造体
【図１】
0004887550.tif 000013
【図２】
0004887550.tif 000014